(57)【要約】      （修正有）【課題】充放電時に発生する活物質の体積の膨脹による構造的破壊を防止し、体積の膨脹時にも安定した構造を保つことができる全固体リチウム電池の陽極及びこれを適用した全固体リチウム電池の提供。【解決手段】メソポーラス導電材気孔の内部に固体電解質が均一に分布されたナノ複合体を製作し、非金属固体であるＳ、Ｓe及びＴeのいずれか一つからなったリチウム化合物の表面にメソポーラス導電材−固体電解質のナノ複合体をコーティングしてメソポーラス導電材−固体電解質−Ｌｉ２Ｘの単一複合体を製造して陽極として利用する、全固体リチウム電池の陽極及びこれを適用した全固体リチウム電池。【選択図】図２
2016127005.tif 000002
【特許請求の範囲】
【請求項１】
ａ)固体電解質を合成する段階；
ｂ)メソポーラス導電材気孔の内部に固体電解質を均一に分布させ、メソポーラス導電材−固体電解質のナノ複合体を製造する段階；
ｃ)Ｌｉ２Ｘ粒子の表面に前記メソポーラス導電材−固体電解質のナノ複合体をコーティングしてメソポーラス導電材−固体電解質−Ｌｉ２Ｘの単一複合体を製造する段階；及び
ｄ)複数個のメソポーラス導電材−固体電解質−Ｌｉ２Ｘの単一複合体をバインダーを利用して相互連結する段階を含み、
前記Ｘは、Ｓ、Ｓe、またはＴeのいずれか一つである、全固体リチウム電池の陽極の製造方法。
【請求項２】
前記バインダーに連結された複数個のメソポーラス導電材−固体電解質−Ｌｉ２Ｘの単一複合体スラリーを陽極集電体にコーティングした後、圧延する段階をさらに含む、請求項１に記載の方法。
【請求項３】
前記Ｌｉ２Ｘは、陽極の活物質である、請求項１に記載の方法。
【請求項４】
前記メソポーラス導電材は、金属元素と炭素からなった１０−６Ω・m以下の電気抵抗値を有する物質であって、前記メソポーラス導電材の大きさは１０nmないし１００μｍで、孔隙率が１０ないし９０体積％であり、メソポーラスの大きさは２nmないし５０nmである、請求項１に記載の方法。
【請求項５】
前記固体電解質は、Ｌｉ元素を含む２相系以上の物質としてリチウム酸化物を含む酸化物系固体電解質、及びリチウム硫化物を含む硫化物系固体電解質からなる群から選択される一つ以上である、請求項１に記載の方法。
【請求項６】
前記段階ｂ)の固体電解質を分布する方法は、溶融−拡散法、濾過注入法、及び気体−固体混合法からなる群から選択されることによって行われる、請求項１に記載の方法。
【請求項７】
前記段階ｃ)のコーティングは、乾式ボールミリング、乾式プラネタリーミリング、メカノフュージョン、湿式ボールミリング、及び湿式プラネタリーミリングからなる群から選択される一つ以上によって行われる、請求項１に記載の方法。
【請求項８】
前記段階ｄ)のバインダーは、フッ素系、及びゴム系からなる群から選択される一つ以上である、請求項１に記載の方法。
【請求項９】
前記コーティングは、スリップキャスティング、加圧キャスティング、テープキャスティング、及びゲルキャスティングの方法からなる群から選択される方法で行われる、請求項２に記載の方法。
【請求項１０】
前記圧延は圧密、ロールプレス、及び等方圧密からなる群から選択される方法によって２０〜５０％の圧縮率の条件下で行われる、請求項２に記載の方法。
【請求項１１】
陽極集電体及びバインダーで連結されたＬｉ２Ｘを含む全固体リチウム電池の陽極において、
前記Ｌｉ２Ｘは、メソポーラス導電材−固体電解質のナノ複合体でコーティングされたもので、前記メソポーラス導電材−固体電解質のナノ複合体はメソポーラス導電材気孔の内部に固体電解質が均一に分布され、前記Ｘは、Ｓ、Ｓe、またはＴeのいずれか一つである陽極。
【請求項１２】
前記Ｌｉ２Ｘは、陽極の活物質である、請求項１１に記載の陽極。
【請求項１３】
メソポーラス導電材は、金属元素と炭素からなった１０−６Ω・m以下の電気抵抗値を有する物質であって、前記メソポーラス導電材の大きさは１０nmないし１００μｍで、孔隙率が１０ないし９０体積％であり、メソポーラスの大きさは２nmないし５０nmである、請求項１１に記載の陽極。
【請求項１４】
固体電解質は、Ｌｉ元素を含む２相系以上の物質としてリチウム酸化物を含む酸化物系固体電解質とリチウム硫化物を含む硫化物系固体電解質からなる群から選択される１種以上である、請求項１１に記載の陽極。
【請求項１５】
段階ｄ)のフッ素系及びゴム系からなる群から選択される１種以上である、請求項１１に記載の陽極。
【請求項１６】
請求項１１ないし請求項１５のいずれか１項に記載の陽極、前記陽極の表面に積層された固体電解質、固体電解質の上に積層された陰極、及び陰極集電体を含むリチウム硫黄二次電池セル。
【発明の詳細な説明】
【技術分野】
【０００１】
本発明は、全固体リチウム電池の陽極及びこれを応用した二次電池システムに関するもので、メソポーラス導電材気孔の内部に固体電解質が均一に分布されたナノ複合体を製作し、非金属固体であるＳ、Se及びＴeのいずれか一つからなったリチウム化合物の表面にメソポーラス導電材−固体電解質のナノ複合体をコーティングしてメソポーラス導電材−固体電解質−Ｌｉ２Ｘの単一複合体を製造し、陽極として利用する二次電池システムに関するものである。
【背景技術】
【０００２】
二次電池は、電気自動車や電池電力の保管システムなどの大容量電力保管電池と携帯電話、カムコーダー、ノートパソコンなどの携帯電子機器の小型の高性能エネルギー源として使われている。携帯電子機器の小型化と長時間連続使用を目指して、部品の軽量化と低消費電力化に対する研究と共に、小型ながら高容量を実現できる二次電池が求められている。二次電池としてのリチウムイオン電池は、ニッケルマンガン電池やニッケルカドミウム電池よりエネルギー密度が高くて面積当たり容量が大きい。また、自己放電率が低いため寿命が長い。さらに、メモリー効果がないので、使用が便利で寿命が長い特性を有する。
【０００３】
しかし、次世代電気自動車用バッテリーとして、リチウムイオン電池は、過熱による安全性の問題、低いエネルギー密度及び低出力などのような様々な問題点を抱えている。このようなリチウムイオン電池の問題点を克服するために、高出力及び高エネルギー密度が具現できるリチウム硫黄二次電池、リチウム空気二次電池のようなポストリチウムイオン電池の研究開発が活発に進められている。
【０００４】
リチウム硫黄二次電池は、既存のリチウムイオン電池の理論エネルギー密度より５倍も高い２５００Wh−kgを示すことで、高出力、高エネルギー密度を求める電気自動車用バッテリーに相応しい。しかし、液体電解質を使うことで発生するポリスルフィドシャトル現象は、自己放電効果を引き起こしながらリチウム硫黄二次電池の寿命を縮める原因となり、充放電時に発生する液体電解質の副反応及び高温不安定性によって、安全性に危険と負担を抱いている。
【０００５】
リチウムを利用する二次電池の材料に関する先行文献として、韓国公開特許第２０１３−０１２３１４２号は、３次元多孔構造物として製作される固体高イオン伝導体；前記多孔を成す、開かれた各気孔内に充填されるリチウム金属またはリチウム合金；各気孔内にリチウム金属またはリチウム合金が充填された固体高イオン伝導体の一面の方に結合される集電体から構成されることを特徴とする、リチウム金属バッテリー用リチウム電極を開示する。
【０００６】
日本登録特許第１０−４６１５３３９号は、多孔質固体電極及びこれを利用した全固体リチウム二次電池に関するもので、リチウム二次電池用電極において、前記電極が、０.５×１０−４Ｓ−cm−１以上のリチウムイオン導電性を表す多孔質固体電解質と、前記多孔質固体電解質の孔の内部に充電される電池活物質との複合体から構成されることを特徴とする、リチウム二次電池用電極を開示する。
【０００７】
韓国公開特許第２０１３−００７３７６６号は、i)孔隙を有する多孔性導電材の孔隙内部に硫黄粒子が充電された硫黄多孔性ナノ複合構造体と、ii)孔隙内部が空いている同種の多孔性導電材が１：０.１〜０.９の体積の割合で相互隣接して配置されている、硫黄多孔性ナノ複合構造体と多孔性ナノ導電材を含んだリチウム硫黄二次電池用陽極を開示する。
【０００８】
日本公開特許第２００９−０９４０２９号は、全固体型のリチウム二次電池及び全固体型リチウム二次電池用電極に関するもので、少なくとも一つの電極において、活物質、導電助材、高分子固体電解質及び無機固体電解質の粉末を含んだ電極合材に対して高分子固体電解質及び無機固体電解質の粉末が占める割合が、体積分率で５０％未満の電極を有する全固体型リチウム二次電池を開示する。
【０００９】
日本公開特許第２０１３−０５１１７１号は、全固体電池用電極体及び全固体電池に関するもので、活物質粒子、リチウムイオン伝導性ガラス固体電解質及び酸化物系導電材を含んだ電極層と、リチウムイオン伝導性ガラス固体電解質を含んだ固体電解質層を含む全固体電池用電極体を開示する。
【００１０】
しかし、前記公知された技術でも、特に自動車用電池システムで求められる水準の長期安全性、ポリスルフィドのシャトル現象の抑制、または高效率の充放電効果を得ることは難しい。よって、本発明では陽極の材料としての特殊構成の複合体を提供し、前記公知された技術の性能を上回る、安定して高效率の全固体リチウム電池システムを提供しようとする。
【先行技術文献】
【特許文献】
【００１１】
【特許文献１】韓国公開特許第２０１３−０１２３１４２号
【特許文献２】日本登録特許第１０−４６１５３３９号
【特許文献３】韓国公開特許第２０１３−００７３７６６号
【特許文献４】日本公開特許第２００９−０９４０２９号
【特許文献５】日本公開特許第２０１３−０５１１７１号
【発明の概要】
【発明が解決しようとする課題】
【００１２】
本発明は、前述の先行技術の限界を克服するために、固体電解質を使用した全固体電池システムを導入し、全固体電池で主なイシューであるイオン−電子の移動経路を確保するためにメソポーラス導電材−固体電解質複合体を適用し、充放電時に発生する活物質の体積の膨脹による構造的破壊を防止するため、リチウム化合物(Ｌｉ２Ｘ；Ｘ=Ｓ、ＳeまたはＴe)を活物質として使うことで、体積の膨脹時にも安定した構造を保つことができる全固体リチウム電池の陽極及びこれを適用した全固体電池システムを提供しようとする。
【課題を解決するための手段】
【００１３】
本発明は、
ａ)固体電解質を合成する段階；
ｂ)メソポーラス導電材気孔の内部に固体電解質を均一に分布させ、メソポーラス導電材−固体電解質のナノ複合体を製造する段階；
ｃ)Ｌｉ２Ｘ粒子の表面に前記メソポーラス導電材−固体電解質のナノ複合体をコーティングしてメソポーラス導電材−固体電解質−Ｌｉ２Ｘの単一複合体を製造する段階；及び
ｄ)複数個のメソポーラス導電材−固体電解質−Ｌｉ２Ｘの単一複合体をバインダーを利用して互いを連結する段階を含む全固体リチウム電池の陽極の製造方法を提供する。前記Ｘは、Ｓ、Ｓe及びＴeのいずれか一つである。
【発明の効果】
【００１４】
本発明は、従来の技術に比べて次のような著しい長所がある。
１)従来の液体電解質システムに比べて活物質のシャトル現象が表れないので寿命の特性が優秀である。
２)液体電解質を使う時と比較して、高温で優秀な安全性を示す。
３)液体電解質を使用しないため、従来の技術に比べて高いエネルギー密度を有する二次電池の製造にが容易である。
４)陽極活物質としてＬｉ２Ｘの形態の活物質を使用することで、還元反応時に表れるＸの体積の膨脹にも十分に空間を確保することができる。
【図面の簡単な説明】
【００１５】
【図１】従来の全固体リチウム電池内の化学メカニズムを図示化したものである。
【図２】本発明の全固体リチウム電池の陽極を構成する方法を図示化したものである。
【図３】本発明の全固体リチウム電池の陽極を利用した電池システムを図示化したものである。
【図４】本発明によって製造された全固体複合陽極、及び従来技術による陽極を使用して、通水能力(discharge capacity)及び電圧(voltage)を測定した結果である。
【発明を実施するための具体的な内容】
【００１６】
図１は、リチウム硫黄バッテリーの従来技術について説明したものである。理論的に、放電する時、リチウムの陰極から移動されてきた電子が導電材の表面に接した硫黄粒子と結合してＳ８２−に還元され、液体電解質内に溶解される。Ｓ８２−はリチウムイオンと結合して電解質に溶解された状態のＬｉ２Ｓ８(Long−chain polysulfide)を形成する。Ｌｉ２Ｓ８は、Ｌｉイオンとの持続的還元反応によって、最終的にＬｉ２Ｓ２−Ｌｉ２Ｓ(Ｓhort−chain polysulfide)の形態でリチウム陰極表面に析出される。充電する時には、酸化反応が起きて逆過程を経て、再びＳ８２−に戻って来るようになり、導電材の表面で電子を失って硫黄粒子として析出される。しかし、図面から見られるように、充電時にＬｉ２Ｓ２−Ｌｉ２ＳからＬｉ２Ｓ８への酸化反応過程でリチウムイオンと反応し、再びＬｉ２Ｓ２−Ｌｉ２Ｓに還元されるポリスルフィドシャトル現象が表れる。このようなシャトル現象は、液体電解質の内部で作動するリチウム硫黄バッテリーのメカニズムであり、液体電解質システムで最大の問題点である、充電時も自己放電が持続的に起きる現象によってバッテリーの寿命が縮まる問題点を発生させるし、放電時に活物質の質量の效率性を減少させる。従来技術の問題点を解決するために、本技術では固体電解質複合体を形成させて前記のような問題点を解決しようとする。
【００１７】
ここで、本発明は、
ａ)固体電解質を合成する段階；
ｂ)メソポーラス導電材気孔の内部に固体電解質を均一に分布させ、メソポーラス導電材−固体電解質のナノ複合体を製造する段階；
ｃ)Ｌｉ２Ｘ粒子の表面に前記メソポーラス導電材−固体電解質のナノ複合体をコーティングしてメソポーラス導電材−固体電解質−Ｌｉ２Ｘの単一複合体を製造する段階；及び
ｄ)複数個のメソポーラス導電材−固体電解質−Ｌｉ２Ｘの単一複合体をバインダーを利用して相互連結する段階を含む全固体リチウム電池の陽極製造方法を提供する。前記Ｘは、Ｓ、Ｓe及びＴeの中の一つである。
【００１８】
図２は、本技術を適用した全固体リチウム電池の陽極構造と製作方法に対する説明である。先ず、メソポーラス導電材と固体電解質を合成してメソポーラス導電材気孔の内部に固体電解質が均一に分布されているナノ複合体を製作する。
【００１９】
以後、Ｘが周期表上、６族元素に属する物質のうち、非金属固体に該当するＳ、Ｓe、Ｔeのいずれか一つからなるＬｉ２Ｘの形態のリチウム化合物の表面にメソポーラス導電材−固体電解質のナノ複合体をコーティングしてメソポーラス導電材−固体電解質−Ｌｉ２Ｘの単一複合体を形成する。最終的に電極を製造するために、メソポーラス導電材−固体電解質−Ｌｉ２Ｘの単一複合体を有機系バインダーで連結した後、イオンの伝導と電子の伝達が円滑に行われるように圧延する。
【００２０】
図３は、本技術を適用した全固体リチウム電池の陽極構造と製作方法に対する説明である。前記電池システムを製作するために、先ず、陽極集電体の表面にメソポーラス導電材−固体電解質−Ｌｉ２Ｘの単一複合体スラリーをコーティングした後、圧延する。このように製造された陽極表面に、固体電解質を薄膜形態で積層した後、対極として陰極集電体の表面にリチウム及びシリコーンを素材として使った陰極を接合させ、単一セルの形態で製作する。前記電池システムの駆動原理は次の通りである。放電時、陽極活物質であるＬｉ２Ｘ(Ｘ：Ｓ、Ｓe、Ｔe)が電子を失い、Ｌｉ２Ｘ(Ｓ)→２Ｌｉ+ +Ｘ(Ｓ)+２e−のような酸化反応が起きながら、リチウムイオンは陰極の方へ移動するようになり、Ｘは陽極の表面に固状と形成される。充電時には、陰極表面のリチウムが酸化され陽極の方へ移動するようになり、陽極の内部ではＸ(Ｓ)+２Ｌｉ+ + ２e− →Ｌｉ２Ｘ(Ｓ)のような還元反応が起きてＬｉ２Ｘが形成される。
【００２１】
本発明のＬｉ２Ｘは、陽極の活物質として利用される。
【００２２】
一方、メソポーラス導電材は、金属元素と炭素からなる１０−６Ω・m以下の電気抵抗値を有する物質群から選択される１種以上である。前記メソポーラス導電材の大きさは数nm〜１００μｍ、孔隙率が１０〜９０体積％、メソポーラスの大きさは毛細管力(capillary force)が作用される範囲の２nm〜５０nm以下が好ましい。
【００２３】
固体電解質はＬｉ元素を含む２相(phase)系以上の物質で、リチウム酸化物を含む酸化物系固体電解質とリチウム硫化物を含む硫化物系固体電解質からなる群から選択される１種以上である。
【００２４】
段階ｂ)の固体電解質を分布する方法は、固体電解質に熱を加えて流動性を有する液状に変化させ、導電材のメソポーラス内部に注入する溶融−拡散法(Melting−Diffusion method)または濾過注入法(Infilteration method)、または固体電解質を気化した後、導電材のメソポーラス内部に固状で蒸着させる気体−固体混合法(Gas−Solid mixing method)によって行われる。
【００２５】
段階ｃ)のコーティング方法は、機械的乾式及び/または湿式ミキシングによって全て行われることができる。機械的乾式ミキシングの場合、ボールミリング、プラネタリーミリングまたはメカノフュージョン(mechanofusion)などがあり、機械的湿式ミキシングの場合、導電材と固体電解質の副反応が発生しない溶媒を使って、ボールミリングまたはプラネタリーミリングなどを行うことができる。
【００２６】
段階ｄ)のバインダーは、フッ素(Fluorine)系、ゴム(Rubber)系などからなる群から選択される１種以上である。
【００２７】
一方、メソポーラス導電材−固体電解質−Ｌｉ２Ｘの単一複合体スラリーを陽極集電体にコーティングした後圧延する段階において、コーティングは、スリップキャスティング(Slip casting)、加圧キャスティング(Pressure casting)、テープキャスティング(Ｔape casting)、またはゲルキャスティング(Gel casting)の方法で、圧延は、圧密(Compaction)、ロールプレス(Roll press)、等方圧密(Isostatic Compaction)などによって２０〜５０％の圧縮率条件で行われることができる。
【００２８】
本発明は、従来の技術に比べて次のような長所がある。
１)従来の液体電解質システムに比べて活物質のシャトル現象が表れないので、寿命特性が優秀である。
２)液体電解質を使う時に比べて、高温で優秀な安全性を表す。
３)液体電解質を使わないので、従来の技術に比べて高いエネルギー密度を持つ二次電池製造が容易である。
４)陽極活物質としてＬｉ２Ｘの形態の活物質を使うことで、還元反応時に表れるＸの体積膨脹にも十分な空間確保が可能である。
【実施例】
【００２９】
以下、本発明を下記の具体例でより詳細に説明するが、これは一例であるだけで、本発明の範囲を限定したり制限しようとすることではない。
【００３０】
１．ＯＭＣ/ＳＥ複合体の製作
Ｌｉ２Ｓ粉末とP２Ｓ５を８０：２０wt％の割合で混合した後、８時間５００rpmでミーリングし、２００℃で熱処理した。合成されたＬＳＰＳ粉末をN−メチルホルムアミド(NMF)溶媒に入れて過飽和状態まで溶解し、ＬＳＰＳ溶液にＯＭＣ粉末を添加して分散させた後、１５０℃で３時間真空で熱処理し、溶媒を除いてＯＭＣ/ＳＥ複合体を製造した。
【００３１】
２．ＯＭＣ/ＳＥ/Ｌｉ２Ｓ複合体の製作
前記ＯＭＣ/ＳＥ複合体とＬｉ２Ｓ粉末を６:４の質量比で混合した後、３００rpmで３時間プラネタリーミリングし、ＯＭＣ/ＳＥ/Ｌｉ２Ｓ複合体を製造した。
【００３２】
３．全固体複合陽極の製作
前記で合成されたＯＭＣ/ＳＥ/Ｌｉ２Ｓ粉末とゴム(rubber)系列のバインダー及びＢＴＸ系溶媒を混合して陽極スラリーを製造し、基材の表面にコーティングした後８０℃で８時間対流乾燥して溶媒を除き、全固体複合陽極を製造した。
【００３３】
前記のように製造された全固体複合陽極、及び従来技術による陽極を使って通水能力(discharge capacity)及び電圧(voltage)を測定した結果は、図４のとおりであった。
【図１】
2016127005.tif 000003
【図２】
2016127005.tif 000004
【図３】
2016127005.tif 000005
【図４】
2016127005.tif 000006